(57)【要約】      （修正有）【課題】明度または耐光性が改善されたカラーフィルタを形成できる着色硬化性樹脂組成物の提供。【解決手段】例えば、着色剤が、式（Ｉ-Ｘ）で表される化合物及び赤色顔料であるピグメントレッド１７７、２０２、２５４、２６９、臭素化ジケトピロロピロール顔料の何れか一つを含み、赤色顔料の含有率が、着色剤全量に対して、１質量％以上９５質量％以下である着色剤、樹脂、重合性化合物及び重合開始剤を含む着色硬化性樹脂組成物。2019090008.tif 000039【選択図】なし【特許請求の範囲】
【請求項１】
着色剤、樹脂、重合性化合物及び重合開始剤を含み、
着色剤が、式（Ｉ）で表される化合物及び赤色顔料（但し、式（Ｉ）で表される化合物を除く。）を含み、
赤色顔料の含有率が、着色剤全量に対して、１質量％以上９５質量％以下である着色硬化性樹脂組成物。
【化１】
2019090008.tif 000038
［式（Ｉ）中、
Ｒ1〜Ｒ10は、それぞれ独立に、水素原子、ハロゲン原子、又は炭素数１〜８の飽和炭化水素基を表し、該飽和炭化水素基に含まれる水素原子は、ハロゲン原子で置換されていてもよい。
Ｒ11〜Ｒ16は、それぞれ独立に、ヒドロキシ基、ハロゲン原子、シアノ基、ニトロ基、炭素数１〜８の飽和炭化水素基、フェニル基又はベンジル基を表し、該飽和炭化水素基に含まれる水素原子は、シアノ基、ニトロ基、ヒドロキシ基又はハロゲン原子で置換されていてもよく、該フェニル基及び該ベンジル基に含まれる水素原子は、炭素数１〜４の飽和炭化水素基、ハロゲン原子、シアノ基又はビニル基で置換されていてもよい。
Ｒ11とＲ12、Ｒ13とＲ14及びＲ15とＲ16は、それぞれ連結して窒素原子を含む３〜６員環の複素環を形成していてもよく、
Ｒ1とＲ11、Ｒ2とＲ12、Ｒ4とＲ13、Ｒ5とＲ14、Ｒ8とＲ15、Ｒ10とＲ16、Ｒ7とＲ8及びＲ9とＲ10は、それぞれ連結して６員環を形成していてもよい。
Ａq-はｑ価のアニオンを表し、ｑは１〜１４の整数を表す。
ｐは、式（Ｉ）で表される化合物が電荷を中性に保つ係数を表す。］
【請求項２】
Ａq-が、タングステン、モリブデン、ケイ素及びリンからなる群から選ばれる少なくとも１つの原子と酸素原子とを含有するアニオン、ハロゲン化物アニオン、過塩素酸イオン、塩素酸イオン、チオシアン酸イオン、ヘキサフルオロリン酸イオン、ヘキサフルオロアンチモン酸イオン、テトラフルオロホウ酸イオン、有機カルボン酸アニオン、有機スルホン酸アニオン、有機リン酸アニオン、有機イミド酸アニオン、有機メチド酸アニオン、及び金属錯体アニオンから選択される請求項１記載の着色硬化性樹脂組成物。
【請求項３】
着色剤が、さらに黄色顔料（但し、式（Ｉ）で表される化合物を除く。）を含む請求項１又は２記載の着色硬化性樹脂組成物。
【請求項４】
請求項１〜３いずれか記載の着色硬化性樹脂組成物から形成されるカラーフィルタ。
【請求項５】
請求項４記載のカラーフィルタを含む表示装置。
【発明の詳細な説明】
【技術分野】
【０００１】
本発明は、着色硬化性樹脂組成物、カラーフィルタ及び表示装置に関する。
【背景技術】
【０００２】
液晶表示装置、エレクトロルミネッセンス表示装置及びプラズマディスプレイ等の表示装置やＣＣＤやＣＭＯＳセンサなどの固体撮像素子に使用されるカラーフィルタは、着色硬化性樹脂組成物から製造される。このような着色硬化性樹脂組成物としては、着色剤として下記式で表される化合物のみを含む組成物が知られている。
【０００３】
【化１】
2019090008.tif 000002
【先行技術文献】
【特許文献】
【０００４】
【特許文献１】国際公開第２０１４／１９６４６４号
【発明の概要】
【発明が解決しようとする課題】
【０００５】
従来から知られる上記の着色硬化性樹脂組成物から形成されるカラーフィルタは、明度が満足できるものではなかった。また、従来から知られる上記の着色硬化性樹脂組成物から形成されるカラーフィルタは、耐光性が満足できるものではなかった。
【課題を解決するための手段】
【０００６】
本発明の要旨は、以下の通りである。
［１］  着色剤、樹脂、重合性化合物及び重合開始剤を含み、
着色剤が、式（Ｉ）で表される化合物及び赤色顔料（但し、式（Ｉ）で表される化合物を除く。）を含み、
赤色顔料の含有率が、着色剤全量に対して、１質量％以上９５質量％以下である着色硬化性樹脂組成物。
【０００７】
【化２】
2019090008.tif 000003
【０００８】
［式（Ｉ）中、
Ｒ1〜Ｒ10は、それぞれ独立に、水素原子、ハロゲン原子、又は炭素数１〜８の飽和炭化水素基を表し、該飽和炭化水素基に含まれる水素原子は、ハロゲン原子で置換されていてもよい。
Ｒ11〜Ｒ16は、それぞれ独立に、ヒドロキシ基、ハロゲン原子、シアノ基、ニトロ基、炭素数１〜８の飽和炭化水素基、フェニル基又はベンジル基を表し、該飽和炭化水素基に含まれる水素原子は、シアノ基、ニトロ基、ヒドロキシ基又はハロゲン原子で置換されていてもよく、該フェニル基及び該ベンジル基に含まれる水素原子は、炭素数１〜４の飽和炭化水素基、ハロゲン原子、シアノ基又はビニル基で置換されていてもよい。
Ｒ11とＲ12、Ｒ13とＲ14及びＲ15とＲ16は、それぞれ連結して窒素原子を含む３〜６員環の複素環を形成していてもよく、
Ｒ1とＲ11、Ｒ2とＲ12、Ｒ4とＲ13、Ｒ5とＲ14、Ｒ8とＲ15、Ｒ10とＲ16、Ｒ7とＲ8及びＲ9とＲ10は、それぞれ連結して６員環を形成していてもよい。
Ａq-はｑ価のアニオンを表し、ｑは１〜１４の整数を表す。
ｐは、式（Ｉ）で表される化合物が電荷を中性に保つ係数を表す。］
［２］  着色剤、樹脂、重合性化合物及び重合開始剤を含み、
着色剤が、式（Ｉ）で表される化合物及び赤色顔料（但し、式（Ｉ）で表される化合物を除く。）を含み、
赤色顔料の含有率が、着色剤全量に対して、３０質量％以上９５質量％以下である着色硬化性樹脂組成物。
【０００９】
【化３】
2019090008.tif 000004
【００１０】
［式（Ｉ）中、
Ｒ1〜Ｒ10は、それぞれ独立に、水素原子、ハロゲン原子、又は炭素数１〜８の飽和炭化水素基を表し、該飽和炭化水素基に含まれる水素原子は、ハロゲン原子で置換されていてもよい。
Ｒ11〜Ｒ16は、それぞれ独立に、ヒドロキシ基、ハロゲン原子、シアノ基、ニトロ基、炭素数１〜８の飽和炭化水素基、フェニル基又はベンジル基を表し、該飽和炭化水素基に含まれる水素原子は、シアノ基、ニトロ基、ヒドロキシ基又はハロゲン原子で置換されていてもよく、該フェニル基及び該ベンジル基に含まれる水素原子は、炭素数１〜４の飽和炭化水素基、ハロゲン原子、シアノ基又はビニル基で置換されていてもよい。
Ｒ11とＲ12、Ｒ13とＲ14及びＲ15とＲ16は、それぞれ連結して窒素原子を含む３〜６員環の複素環を形成していてもよく、
Ｒ1とＲ11、Ｒ2とＲ12、Ｒ4とＲ13、Ｒ5とＲ14、Ｒ8とＲ15、Ｒ10とＲ16、Ｒ7とＲ8及びＲ9とＲ10は、それぞれ連結して６員環を形成していてもよい。
Ａq-はｑ価のアニオンを表し、ｑは１〜１４の整数を表す。
ｐは、式（Ｉ）で表される化合物が電荷を中性に保つ係数を表す。］
［３］  Ａq-が、タングステン、モリブデン、ケイ素及びリンからなる群から選ばれる少なくとも１つの原子と酸素原子とを含有するアニオン、ハロゲン化物アニオン、過塩素酸イオン、塩素酸イオン、チオシアン酸イオン、ヘキサフルオロリン酸イオン、ヘキサフルオロアンチモン酸イオン、テトラフルオロホウ酸イオン、有機カルボン酸アニオン、有機スルホン酸アニオン、有機リン酸アニオン、有機イミド酸アニオン、有機メチド酸アニオン、及び金属錯体アニオンから選択される［１］または［２］記載の着色硬化性樹脂組成物。
［４］  着色剤が、さらに黄色顔料（但し、式（Ｉ）で表される化合物を除く。）を含む［１］〜［３］いずれか記載の着色硬化性樹脂組成物。
［５］  ［１］〜［４］いずれか記載の着色硬化性樹脂組成物から形成されるカラーフィルタ。
［６］  ［５］記載のカラーフィルタを含む表示装置。
【発明の効果】
【００１１】
本発明の着色硬化性樹脂組成物によれば、明度に優れたカラーフィルタを形成することができる。また、本発明の着色硬化性樹脂組成物によれば、耐光性に優れたカラーフィルタを形成することができる。
【発明を実施するための形態】
【００１２】
本発明の着色硬化性樹脂組成物は、着色剤（以下、着色剤（Ａ）という場合がある）、樹脂（以下、樹脂（Ｂ）という場合がある）、重合性化合物（以下、重合性化合物（Ｃ）という場合がある）、及び重合開始剤（以下、重合開始剤（Ｄ）という場合がある）を含む。
着色剤（Ａ）は、式（Ｉ）で表される化合物及び赤色顔料（但し、式（Ｉ）で表される化合物を除く）を含み、赤色顔料の含有率が、着色剤全量に対して、１質量％以上９５質量％以下である。
本発明の着色硬化性樹脂組成物は、さらに溶剤を含むことが好ましい。
本発明の着色硬化性樹脂組成物は、レベリング剤を含んでもよい。
本明細書において、各成分として例示する化合物は、特に断りのない限り、単独で又は複数種を組合せて使用することができる。
【００１３】
＜着色剤（Ａ）＞
着色剤（Ａ）は、式（Ｉ）で表される化合物及び赤色顔料（式（Ｉ）で表される化合物を除く）を含む。
式（Ｉ）で表される化合物は、以下の通りである。
【００１４】
【化４】
2019090008.tif 000005
【００１５】
［式（Ｉ）中、
Ｒ1〜Ｒ10は、それぞれ独立に、水素原子、ハロゲン原子、又は炭素数１〜８の飽和炭化水素基を表し、該飽和炭化水素基に含まれる水素原子は、ハロゲン原子で置換されていてもよい。
Ｒ11〜Ｒ16は、それぞれ独立に、ヒドロキシ基、ハロゲン原子、シアノ基、ニトロ基、炭素数１〜８の飽和炭化水素基、フェニル基又はベンジル基を表し、該飽和炭化水素基に含まれる水素原子は、シアノ基、ニトロ基、ヒドロキシ基又はハロゲン原子で置換されていてもよく、該フェニル基及び該ベンジル基に含まれる水素原子は、炭素数１〜４の飽和炭化水素基、ハロゲン原子、シアノ基又はビニル基で置換されていてもよい。
Ｒ11とＲ12、Ｒ13とＲ14及びＲ15とＲ16は、それぞれ連結して窒素原子を含む３〜６員環の複素環を形成していてもよく、
Ｒ1とＲ11、Ｒ2とＲ12、Ｒ4とＲ13、Ｒ5とＲ14、Ｒ8とＲ15、Ｒ10とＲ16、Ｒ7とＲ8及びＲ9とＲ10は、それぞれ連結して６員環を形成していてもよい。
Ａq-はｑ価のアニオンを表し、ｑは１〜１４の整数を表す。
ｐは、式（Ｉ）で表される化合物が電荷を中性に保つ係数を表す。］
【００１６】
Ｒ1〜Ｒ10及びＲ11〜Ｒ16を表す炭素数１〜８の飽和炭化水素基は、直鎖状、分岐鎖状及び環状の何れであってもよい。直鎖状又は分岐鎖状の飽和炭化水素基としては、メチル基、エチル基、プロピル基、ブチル基、ペンチル基、ヘキシル基、オクチル基等の直鎖状アルキル基；イソプロピル基、イソブチル基、イソペンチル基、ネオペンチル基、２−エチルヘキシル基等の分岐鎖状アルキル基等が挙げられる。該飽和炭化水素基の炭素数は、好ましくは１〜６であり、より好ましくは１〜４である。
環状の飽和炭化水素基は、単環でも多環でもよい。該環状の飽和炭化水素基としては、シクロプロピル基、シクロブチル基、シクロペンチル基、シクロヘキシル基等のシクロアルキル基が挙げられる。該環状の飽和炭化水素基の炭素数は、好ましくは３〜８であり、より好ましくは６〜８である。
中でも、直鎖状飽和炭化水素基が好ましく、メチル基、エチル基、プロピル基が特に好ましい。
【００１７】
前記飽和炭化水素基に含まれる水素原子は、ハロゲン原子で置換されていてもよい。
ハロゲン原子としては、フッ素、塩素、臭素、ヨウ素などが挙げられる。またハロゲン原子がフッ素原子の場合、トリフルオロメチル単位、ペンタフルオロエチル単位、ヘプタフルオロプロピル単位などのペルフルオロアルキル単位を形成する様にハロゲン原子が置換していることが好ましい。
【００１８】
Ｒ11〜Ｒ16において、炭素数１〜８の飽和炭化水素基に含まれる水素原子は、シアノ基、ニトロ基、ヒドロキシ基又はハロゲン原子で置換されていてもよい。
【００１９】
Ｒ11〜Ｒ16において、フェニル基及びベンジル基に含まれる水素原子は、炭素数１〜４の飽和炭化水素基、ハロゲン原子、シアノ基又はビニル基で置換されていてもよい。
Ｒ11〜Ｒ16のフェニル基及びベンジル基に含まれる水素原子が置換されていてもよい、炭素数１〜４の飽和炭化水素基は、前記炭素数１〜８の飽和炭化水素基のうち、炭素数１〜４のものと同様のものが挙げられる。
【００２０】
Ｒ1とＲ11、Ｒ2とＲ12、Ｒ4とＲ13、Ｒ5とＲ14、Ｒ8とＲ15、Ｒ10とＲ16、Ｒ7とＲ8及びＲ9とＲ10は、それぞれ連結して６員環を形成していてもよい。
該６員環としては、ベンゼン環、ピペリジン環、ピリジン環、ピリミジン環、キノリン環、イソキノリン環等が挙げられる。
【００２１】
Ｒ11とＲ12、Ｒ13とＲ14及びＲ15とＲ16は、それぞれ連結して窒素原子を含む３〜６員環の複素環を形成していてもよい。
該３〜６員環の複素環としては、ピロリジン環、モルホリン環、ピペリジン環、ピペラジン環、チオモルホリン環、ピロール環、イミダゾール環、イミダゾリジン環、ピラゾリジン環、イソチアゾリジン環等の含窒素複素環が挙げられ、好ましくはピロリジン環、ピペリジン環などのヘテロ原子として窒素原子１つだけを有する含窒素脂肪族複素環が挙げられる。
【００２２】
Ｒ1〜Ｒ6、Ｒ8、Ｒ10は、それぞれ独立して、水素原子であり、Ｒ7、Ｒ9は、それぞれ独立して水素原子、ハロゲン原子であり、Ｒ11〜Ｒ16は、それぞれ独立して、炭素数１〜８の飽和炭化水素基であることが好ましく、
Ｒ1〜Ｒ6、Ｒ8、Ｒ10は、それぞれ独立して、水素原子であり、Ｒ7、Ｒ9は、それぞれ独立してハロゲン原子であり、Ｒ11〜Ｒ16は、それぞれ独立して、炭素数１〜６の飽和炭化水素基であることがより好ましい。
【００２３】
Ａq-は、ｑ価のアニオンであり、１価〜１４価のいずれかのアニオンである。
すなわち、ｑは、１〜１４を表し、好ましくは１〜６であり、より好ましくは１〜４であり、さらに好ましくは１〜３であり、特に好ましくは１又は２である。
ｐは、式（Ｉ）で表される化合物が電荷を中性に保つ係数を表す。具体的に、ｐは、１〜１４であり、好ましくは１〜６であり、より好ましくは１〜４であり、さらに好ましくは１〜３であり、特に好ましくは１又は２である。
上記アニオンとしては、ハロゲン化物アニオン、その他の無機アニオン、有機カルボン酸アニオン、有機スルホン酸アニオン、有機リン酸アニオン、有機イミド酸アニオン、有機メチド酸アニオン、金属錯体アニオン等が挙げられる。
【００２４】
ハロゲン化物アニオンとしては、塩化物イオン、臭化物イオン、ヨウ化物イオン、フッ化物イオン等が挙げられる。
無機アニオンとしては、過塩素酸イオン、塩素酸イオン、チオシアン酸イオン、ヘキサフルオロリン酸イオン（以下「アニオン（ＶＩＩ）」という場合がある。）、ヘキサフルオロアンチモン酸イオン、テトラフルオロホウ酸イオン等が挙げられる。
また、無機アニオンとしては、タングステン、モリブデン、ケイ素及びリンからなる群から選ばれる少なくとも１つの原子と酸素原子とを含有するアニオンが挙げられる。耐熱性の観点からタングステン原子と酸素原子とを含有するアニオンが好ましい。
タングステン、モリブデン、ケイ素及びリンからなる群から選ばれる少なくとも１つの原子と酸素原子とを含有するアニオンとしては、α−［ＰＷ12Ｏ40］3-（以下「アニオン（ＩＸ）」という場合がある。）等のケギン型リンタングステン酸イオン；α−［Ｐ2Ｗ18Ｏ62］6-、β−［Ｐ2Ｗ18Ｏ62］6-等のドーソン型リンタングステン酸イオン；α−［ＳｉＷ12Ｏ40］4-、β−［ＳｉＷ12Ｏ40］4-、γ−［ＳｉＷ12Ｏ40］4-等のケギン型ケイタングステン酸イオン；［Ｐ2Ｗ17Ｏ61］10-、［Ｐ2Ｗ15Ｏ56］12-、［Ｈ2Ｐ2Ｗ12Ｏ48］12-、［ＮａＰ5Ｗ30Ｏ110］14-、α−［ＳｉＷ9Ｏ34］10-、γ−［ＳｉＷ10Ｏ36］8-、α−［ＳｉＷ11Ｏ39］8-、β−［ＳｉＷ11Ｏ39］8-；［Ｗ6Ｏ19］2-、［Ｗ10Ｏ32］4-、ＷＯ42-等のタングステン含有イソポリ酸イオン；ケイ酸イオン；リン酸イオン等が挙げられる。
【００２５】
有機カルボン酸アニオンとしては、酢酸イオン等が挙げられる。
有機スルホン酸アニオンとしては、メタンスルホン酸イオン、ドデシルスルホン酸イオン、ベンゼンスルホン酸イオン、トルエンスルホン酸イオン、ナフタレンスルホン酸イオン、ジフェニルアミン−４−スルホン酸イオン、２−アミノ−４−メチル−５−クロロベンゼンスルホン酸イオン、２−アミノ−５−ニトロベンゼンスルホン酸イオン、フタロシアニンスルホン酸イオン、重合性置換基を有するスルホン酸イオン、ベンゼンジスルホン酸アニオン、ナフタレンジスルホン酸アニオン等が挙げられる。
【００２６】
有機リン酸アニオンとしては、オクチルリン酸イオン、ドデシルリン酸イオン、オクタデシルリン酸イオン、フェニルリン酸イオン、ノニルフェニルリン酸イオン、２，２’−メチレンビス（４，６−ジ−ｔ−ブチルフェニル）ホスホン酸イオン等が挙げられる。
【００２７】
金属錯体アニオンは、分子中に金属原子と錯塩化し得る基を含む分子と、金属原子とを錯塩化したアニオンである。
【００２８】
金属錯体アニオンとしては、例えば、Ｃ．Ｉ．ソルベントイエロー１３、１９、２１、２５、２５：１、６２、７９、８１、８２、８３、８３：１、８８、８９、９０、１５１、１６１；Ｃ．Ｉ．ソルベントオレンジ５、１１、２０、４０：１、４１、４５、５４、５６、５８、６２、７０、８１、９９；Ｃ．Ｉ．ソルベントレッド８、３５、８３：１、８４：１、９０、９０：１、９１、９２、１１８、１１９、１２２、１２４、１２５、１２７、１３０、１３２、１６０、２０８、２１２、２１４、２２５、２３３、２３４、２４３；Ｃ．Ｉ．ソルベントバイオレット２、２１、２１：１、４６、４９、５８、６１；Ｃ．Ｉ．ソルベントブルー１３７；Ｃ．Ｉ．ソルベントブラウン２８、４２、４３、４４、５３、６２、６３；Ｃ．Ｉ．アシッドイエロー５９、１２１；Ｃ．Ｉ．アシッドオレンジ７４、１６２；Ｃ．Ｉ．アシッドレッド２１１、特開２０１０−１７０１１７号公報に記載の金属錯塩染料に由来するアニオンが挙げられる。
【００２９】
前記分子（配位子）としては、アゾ分子、メチン分子等が挙げられ、アゾ分子が好ましい。
前記金属原子としては、クロム、コバルト、ニッケル等が挙げられ、クロム、コバルトが好ましい。
【００３０】
具体的な金属錯体アニオンとして、式（ＶＩＩＩ）で表されるアニオンが挙げられる。
【化５】
2019090008.tif 000006
【００３１】
中でも、Ａq-としては、タングステン、モリブデン、ケイ素及びリンからなる群から選ばれる少なくとも１つの原子と酸素原子とを含有するアニオン、有機カルボン酸アニオン、有機スルホン酸アニオン、有機イミド酸アニオン、有機メチド酸アニオン、金属錯体アニオンが好ましく、タングステン、モリブデン、ケイ素及びリンからなる群から選ばれる少なくとも１つの原子と酸素原子とを含有するアニオン、金属錯体アニオンがより好ましい。
また、含フッ素有機カルボン酸アニオン、含フッ素有機スルホン酸アニオン、含フッ素有機イミド酸アニオン、含フッ素有機メチド酸アニオン（以下、これらを総称して含フッ素アニオンともいう）がより好ましい。
【００３２】
含フッ素アニオンとしては、例えば、ＣＦ3ＣＯ2-及び式（ＩＩＩ）、（ＩＶ）、（Ｖ）又は、（ＶＩ）で表されるアニオンが挙げられる。
【００３３】
【化６】
2019090008.tif 000007
【００３４】
［式（ＩＩＩ）中、Ｗ3及びＷ4は、互いに独立に、フッ素原子若しくは炭素数１〜４のフッ化アルキル基を表すか、又は、Ｗ3とＷ4とが一緒になって炭素数１〜４のフッ化アルカンジイル基を表す。］
【００３５】
【化７】
2019090008.tif 000008
【００３６】
［式（ＩＶ）中、Ｗ5〜Ｗ7は、互いに独立に、フッ素原子又は炭素数１〜４のフッ化アルキル基を表す。］
【００３７】
【化８】
2019090008.tif 000009
【００３８】
［式（Ｖ）中、Ｙ1は炭素数１〜４のフッ化アルカンジイル基を表す。］
【００３９】
【化９】
2019090008.tif 000010
【００４０】
［式（ＶＩ）中、Ｙ2は炭素数１〜４のフッ化アルキル基を表す。］
【００４１】
式（ＩＩＩ）、（ＩＶ）、及び（ＶＩ）において、炭素数１〜４のフッ化アルキル基としては、ペルフルオロアルキル基が好ましい。該ペルフルオロアルキル基としては、−ＣＦ3、−ＣＦ2ＣＦ3、−ＣＦ2ＣＦ2ＣＦ3、−ＣＦ（ＣＦ3）2、−ＣＦ2ＣＦ2ＣＦ2ＣＦ3、−ＣＦ2ＣＦ（ＣＦ3）2、−Ｃ（ＣＦ3）3等が挙げられる。
【００４２】
式（ＩＩＩ）及び（Ｖ）において、炭素数１〜４のフッ化アルカンジイル基としては、ペルフルオロアルカンジイル基が好ましく、−ＣＦ2−、−ＣＦ2ＣＦ2−、−ＣＦ2ＣＦ2
ＣＦ2−、−Ｃ（ＣＦ3）2−、−ＣＦ2ＣＦ2ＣＦ2ＣＦ2−等が挙げられる。
【００４３】
式（ＩＩＩ）で表されるアニオン（以下「アニオン（ＩＩＩ）」という場合がある）としては、それぞれ式（ＩＩＩ−１）〜式（ＩＩＩ−６）で表されるアニオン（以下、「アニオン（ＩＩＩ−１）」〜「アニオン（ＩＩＩ−６）」という場合がある）が挙げられる。
【００４４】
【化１０】
2019090008.tif 000011
【００４５】
式（ＩＶ）で表されるアニオン（以下「アニオン（ＩＶ）」という場合がある）としては、式（ＩＶ−１）で表されるアニオン（ＩＶ−１）が挙げられる。
【００４６】
【化１１】
2019090008.tif 000012
【００４７】
式（Ｖ）で表されるアニオン（以下「アニオン（Ｖ）」という場合がある）としては、それぞれ式（Ｖ−１）〜式（Ｖ−４）で表されるアニオン（以下「アニオン（Ｖ−１）」〜「アニオン（Ｖ−４）」という場合がある）が挙げられる。
【００４８】
【化１２】
2019090008.tif 000013
【００４９】
式（ＶＩ）で表されるアニオン（以下「アニオン（ＶＩ）」という場合がある）としては、それぞれ式（ＶＩ−１）〜式（ＶＩ−４）で表されるアニオン（以下「アニオン（ＶＩ−１）」〜「アニオン（ＶＩ−４）」という場合がある）が挙げられる。
【００５０】
【化１３】
2019090008.tif 000014
【００５１】
含フッ素アニオンは、ＣＦ3ＣＯ2-、アニオン（ＩＩＩ）、アニオン（ＩＶ）、アニオン（Ｖ）及びアニオン（ＶＩ）からなる群より選ばれる少なくとも１つのアニオンであってもよい。中でも、ＣＦ3ＣＯ2-、アニオン（ＩＩＩ−１）、アニオン（ＩＩＩ−２）、アニオン（ＩＩＩ−６）、アニオン（ＩＶ−１）、アニオン（Ｖ−１）、アニオン（ＶＩ−１）、アニオン（ＶＩ−２）、アニオン（ＶＩ−３）が好ましく、ＣＦ3ＣＯ2-、アニオン（ＩＩＩ−２）、アニオン（ＩＶ−１）、アニオン（ＶＩ−１）がより好ましい。
【００５２】
式（Ｉ）で表される化合物は、式（Ｉ−Ａ）で表される化合物であることが好ましい。
【００５３】
【化１４】
2019090008.tif 000015
【００５４】
（式（Ｉ−Ａ）中、Ｒ7、Ｒ9、Ｒ11〜Ｒ16、ｐ、ｑ、Ａq-は前記と同義である。）
以下の表１〜１０において、Ｍｅはメチル基、Ｅｔはエチル基、Ｐｒｏはプロピル基、ＩＩＩ−１〜ＩＩＩ−６、Ｖ−１、Ｖ−２、ＶＩＩ、ＶＩＩＩ、ＩＸは、上記式（ＩＩＩ−１）〜式（ＩＩＩ−６）で表されるアニオン、式（Ｖ−１）で表されるアニオン、式（Ｖ−２）で表されるアニオン、式（ＶＩＩ）で表されるアニオン、式（ＶＩＩＩ）で表されるアニオン、式（ＩＸ）で表されるアニオンを表す。
【００５５】
式（Ｉ−Ａ）で表される化合物は、式（Ｉ−１）〜式（Ｉ−３２４）で表される化合物であることが好ましい。
【００５６】
【表１】
2019090008.tif 000016
【００５７】
【表２】
2019090008.tif 000017
【００５８】
【表３】
2019090008.tif 000018
【００５９】
【表４】
2019090008.tif 000019
【００６０】
【表５】
2019090008.tif 000020
【００６１】
【表６】
2019090008.tif 000021
【００６２】
【表７】
2019090008.tif 000022
【００６３】
【表８】
2019090008.tif 000023
【００６４】
【表９】
2019090008.tif 000024
【００６５】
【表１０】
2019090008.tif 000025
【００６６】
中でも、式（Ｉ−９７）〜式（Ｉ−１９２）で表される化合物、式（Ｉ−２８９）〜式（Ｉ−３２４）で表される化合物が好ましく、式（Ｉ−９７）〜式（Ｉ−１２８）で表される化合物、式（Ｉ−２８９）〜式（Ｉ−３２４）で表される化合物がより好ましく、式（Ｉ−９７）〜式（Ｉ−１２０）で表される化合物、式（Ｉ−２８９）〜式（Ｉ−３２４）で表される化合物がさらに好ましく、式（Ｉ−１０４）で表される化合物、式（Ｉ−３０８）で表される化合物、式（Ｉ−３１２）で表される化合物であることが特に好ましい。
【００６７】
式（Ｉ）で表される化合物は、例えば、国際公開第２０１４／１９６４６４号に記載の方法を参考にして製造することができる。
【００６８】
式（Ｉ）で表される化合物の含有率は、着色剤全量に対して、１質量％以上５０質量％以下であることが好ましく、２質量％以上４０質量％以下であることがより好ましく、３質量％以上３０質量％以下であることがさらに好ましい。
【００６９】
式（Ｉ）で表される化合物の含有率は、固形分全量に対して、０．２質量％以上２０質量％以下であることが好ましく、０．５質量％以上１５質量％以下であることがより好ましく、１質量％以上１２質量％以下であることがさらに好ましい。
ここで、本明細書における「固形分全量」とは、着色硬化性樹脂組成物全量から溶剤の含有量を除いた量のことをいう。固形分全量及びこれに対する各成分の含有量は、例えば、液体クロマトグラフィー又はガスクロマトグラフィーなどの公知の分析手段で測定することができる。
【００７０】
＜赤色顔料＞
本発明の着色硬化性樹脂組成物に含まれる赤色顔料としては、公知の顔料を使用することができ、例えば、カラーインデックス（Ｔｈｅ Ｓｏｃｉｅｔｙ ｏｆ Ｄｙｅｒｓ ａｎｄ Ｃｏｌｏｕｒｉｓｔｓ出版）でピグメントに分類されている顔料のうち、赤色に分類されるものが挙げられる。２種以上を組合せてもよい。但し、式（Ｉ）で表される化合物を除く。
【００７１】
具体的には、Ｃ．Ｉ．ピグメントレッド９、９７、１０５、１２２、１２３、１４４、１４９、１６６、１６８、１７６、１７７、１７９、１８０、１９２、２０２、２０８、２０９、２１５、２１６、２２４、２４２、２５４、２５５、２６４、２６５、２６６、２６８、２６９、２７３等の赤色顔料が挙げられる。
【００７２】
赤色顔料の中でも、アントラキノン顔料、アゾ顔料、キナクリドン顔料、ペリレン顔料、ジケトピロロピロール顔料が好ましく、Ｃ．Ｉ．ピグメントレッド１７７、１７９、２０２、２０８、２４２、２５４、２６９、臭素化ジケトピロロピロール顔料が好ましく、Ｃ．Ｉ．ピグメントレッド１７７、２０２、２５４、２６９、臭素化ジケトピロロピロール顔料がより好ましい。
【００７３】
赤色顔料の含有率は、着色剤全量に対して、１質量％以上９５質量％以下であり、３０質量％以上９５質量％以下であることが好ましく、４０質量％以上９０質量％以下であることがより好ましく、５０質量％以上であることがさらに好ましく、６０質量％以上であることがさらにより好ましい。
白発光層からカラーフィルターを介してＲＧＢを生成する代わりに、基板上にＲＧＢの各画素を積層し、各画素から直接ＲＧＢを生成するＲＧＢ塗り分けのＯＬＥＤが光源となる場合の赤色顔料の含有率は、例えば１質量％以上９５質量％以下（好ましくは１質量％以上３０質量％未満）であると、耐光性にも優れた赤色着色塗膜を得ることができる。
【００７４】
さらに、式（Ｉ）で表される化合物と赤色顔料の合計含有率は、着色剤全量に対して、好ましくは４０質量％以上、より好ましくは５０質量％以上であり、好ましくは１００質量％以下である。
本発明の着色硬化性樹脂組成物が後述の着色剤（Ａ１）を含む場合、式（Ｉ）で表される化合物と赤色顔料の合計含有率は、着色剤全量に対して、好ましくは４０質量％以上、より好ましくは５０質量％以上であり、好ましくは９９質量％以下、より好ましくは９５質量％以下である。
【００７５】
赤色顔料の含有率は、固形分全量に対して、０．１質量％以上３０質量％以下であることが好ましく、１質量％以上２０質量％以下であることがより好ましい。
【００７６】
本発明の着色硬化性樹脂組成物は、着色剤（Ａ）として、式（Ｉ）で表される化合物及び赤色顔料以外の着色剤（以下、着色剤（Ａ１）という場合がある）を含んでいてもよい。着色剤（Ａ１）には、１種又は２種以上の着色剤が含まれていてもよい。
【００７７】
着色剤（Ａ１）は、染料であっても顔料であってもよい。染料としては、カラーインデックス（The Society of Dyers and Colourists 出版）及び染色ノート（色染社）に記載されている公知の染料が挙げられる。また、化学構造によれば、アゾ染料、アントラキノン染料、トリフェニルメタン染料、キサンテン染料（但し、式（Ｉ）で表される化合物を除く。）、シアニン染料、ナフトキノン染料、キノンイミン染料、メチン染料、アゾメチン染料、スクアリリウム染料、アクリジン染料、スチリル染料、クマリン染料、キノリン染料、ニトロ染料及びフタロシアニン染料等が挙げられる。これらのうち、有機溶剤可溶性染料が好ましい。これらの染料は、２種以上を併用してもよい。
【００７８】
具体的には、以下のようなカラーインデックス（Ｃ．Ｉ．）番号の染料が挙げられる。Ｃ．Ｉ．ソルベントイエロー１４、１５、２３、２４、２５、３８、６２、６３、６８、７９、８１、８２、８３、８９、９４、９８、９９、１６２；
Ｃ．Ｉ．アシッドイエロー１、３、７、９、１１、１７、２３、２５、２９、３４、３６、３８、４０、４２、５４、６５、７２、７３、７６、７９、９８、９９、１１１、１１２、１１３、１１４、１１６、１１９、１２３、１２８、１３４、１３５、１３８、１３９、１４０、１４４、１５０、１５５、１５７、１６０、１６１、１６３、１６８、１６９、１７２、１７７、１７８、１７９、１８４、１９０、１９３、１９６、１９７、１９９、２０２、２０３、２０４、２０５、２０７、２１２、２１４、２２０、２２１、２２８、２３０、２３２、２３５、２３８、２４０、２４２、２４３、２５１；
Ｃ．Ｉ．リアクティブイエロー２、７６、１１６；
Ｃ．Ｉ．ダイレクトイエロー２、４、２８、３３、３４、３５、３８、３９、４３、４４、４７、５０、５４、５８、６８、６９、７０、７１、８６、９３、９４、９５、９８、１０２、１０８、１０９、１２９、１３２、１３６、１３８、１４１；
Ｃ．Ｉ．ディスパースイエロー５１、５４、７６；
Ｃ．Ｉ．ソルベントオレンジ２、７、１１、１５、２６、４１、５４、５６、９９；
Ｃ．Ｉ．アシッドオレンジ６、７、８、１０、１２、２６、５０、５１、５２、５６、６２、６３、６４、７４、７５、９４、９５、１０７、１０８、１４９、１６２、１６９、１７３；
Ｃ．Ｉ．リアクティブオレンジ１６；
Ｃ．Ｉ．ダイレクトオレンジ２６、３４、３９、４１、４６、５０、５２、５６、５７、６１、６４、６５、６８、７０、９６、９７、１０６、１０７；
Ｃ．Ｉ．ソルベントレッド２４、４９、９０、９１、１１１、１１８、１１９、１２２、１２４、１２５、１２７、１３０、１３２、１４３、１４５、１４６、１５０、１５１、１５５、１６０、１６８、１６９、１７２、１７５、１８１、２０７、２１８、２２２、２２７、２３０、２４５、２４７；
Ｃ．Ｉ．アシッドレッド５２、７３、８０、９１、９２、９７、１３８、１５１、２１１、２７４、２８９；
Ｃ．Ｉ．アシッドバイオレット３４、１０２；
Ｃ．Ｉ．ディスパースバイオレット２６、２７；
Ｃ．Ｉ．ソルベントバイオレット１１、１３、１４、２６、３１、３６、３７、３８、４５、４７、４８、５１、５９、６０；
Ｃ．Ｉ．ソルベントブルー１４、１８、３５、３６、４５、５８、５９、５９：１、６３、６８、６９、７８、７９、８３、９４、９７、９８、１００、１０１、１０２、１０４、１０５、１１１、１１２、１２２、１２８、１３２、１３６、１３９；
Ｃ．Ｉ．アシッドブルー２５、２７、４０、４５、７８、８０、１１２；
Ｃ．Ｉ．ダイレクトブルー４０；
Ｃ．Ｉ．ディスパースブルー１、１４、５６、６０；
Ｃ．Ｉ．ソルベントグリーン１、３、５、２８、２９、３２、３３；
Ｃ．Ｉ．アシッドグリーン３、５、９、２５、２７、２８、４１；
Ｃ．Ｉ．ベーシックグリーン１；
Ｃ．Ｉ．バットグリーン１等。
【００７９】
顔料としては、公知の顔料を使用することができ、例えば、カラーインデックス（Ｔｈｅ Ｓｏｃｉｅｔｙ ｏｆ Ｄｙｅｒｓ ａｎｄ Ｃｏｌｏｕｒｉｓｔｓ出版）でピグメントに分類されている顔料が挙げられる。２種以上を組合せてもよい。但し、式（Ｉ）で表される化合物を除く。
具体的には、Ｃ．Ｉ．ピグメントイエロー１、３、１２、１３、１４、１５、１６、１７、２０、２４、３１、５３、８３、８６、９３、９４、１０９、１１０、１１７、１２５、１２８、１２９、１３７、１３８、１３９、１４７、１４８、１５０、１５３、１５４、１６６、１７３、１８５、１９４、２１４等の黄色顔料；
Ｃ．Ｉ．ピグメントオレンジ１３、３１、３６、３８、４０、４２、４３、５１、５５、５９、６１、６４、６５、７１、７３等のオレンジ色顔料；
Ｃ．Ｉ．ピグメントブルー１５、１５：３、１５：４、１５：６、６０等の青色顔料；
Ｃ．Ｉ．ピグメントバイオレット１、１９、２３、２９、３２、３６、３８等のバイオレット色顔料；
Ｃ．Ｉ．ピグメントグリーン７、３６、５８、５９の緑色顔料が挙げられる。
【００８０】
着色剤（Ａ１）としては、黄色顔料が好ましく、Ｃ．Ｉ．ピグメントイエロー１３８、１３９、１５０、１８５、２３１がより好ましい。
【００８１】
黄色顔料を含む場合、その含有率は、着色剤全量に対して、好ましくは１質量％以上５０質量％以下であり、より好ましくは３質量％以上４５質量％以下である。
【００８２】
黄色顔料の含有率は、固形分全量に対して、好ましくは０．２質量％以上２５質量％以下であり、より好ましくは０．６質量％以上２０質量％以下である。
【００８３】
式（Ｉ）で表される化合物、赤色顔料及び着色剤（Ａ１）における顔料（以下、顔料等という場合がある）は、必要に応じて、ロジン処理、酸性基又は塩基性基が導入された着色剤誘導体等を用いた表面処理、高分子化合物等による顔料等表面へのグラフト処理、硫酸微粒化法等による微粒化処理、不純物を除去するための有機溶剤や水等による洗浄処理、イオン性不純物のイオン交換法等による除去処理等が施されていてもよい。顔料等の粒径は、それぞれ略均一であることが好ましい。顔料等は、分散剤を含有させて分散処理を行うことで、分散液の中で均一に分散された状態となる。
【００８４】
分散剤としては、界面活性剤等が挙げられ、カチオン系、アニオン系、ノニオン系及び両性のいずれの界面活性剤であってもよい。具体的にはポリエステル系、ポリアミン系及びアクリル系等の界面活性剤等が挙げられる。他の分散剤として、後述する樹脂（Ｂ）を使用してもよい。これらの分散剤は、単独で又は二種以上を組合せて用いてもよい。分散剤としては、商品名で表すと、ＫＰ（信越化学工業（株）製）、フローレン（共栄社化学（株）製）、ソルスパース（登録商標）（ゼネカ（株）製）、ＥＦＫＡ（登録商標）（ＢＡＳＦ社製）、アジスパー（登録商標）（味の素ファインテクノ（株）製）及びＤｉｓｐｅｒｂｙｋ（登録商標）（ビックケミー社製）、ＢＹＫ（登録商標）（ビックケミー社製）等が挙げられる。
【００８５】
分散剤を用いる場合、分散剤の使用量は、顔料等１００質量部に対して、好ましくは１００質量部以下であり、より好ましくは５質量部以上５０質量部以下である。分散剤の使用量が前記の範囲にあると、より均一な分散状態の着色剤含有液が得られる傾向がある。
【００８６】
着色硬化性樹脂組成物中、着色剤（Ａ）の含有量は、固形分全量中、通常１０質量％以上６０質量％以下であり、好ましくは１２質量％以上５５質量％以下であり、より好ましくは１５質量％以上５０質量％以下である。
【００８７】
＜樹脂（Ｂ）＞
樹脂（Ｂ）は、特に限定されないが、アルカリ可溶性樹脂であることが好ましく、不飽和カルボン酸及び不飽和カルボン酸無水物からなる群から選ばれる少なくとも１種（ａ）（以下「（ａ）」という場合がある）に由来する構造単位を有する樹脂がより好ましい。樹脂（Ｂ）は、さらに、炭素数２〜４の環状エーテル構造とエチレン性不飽和結合とを有する単量体（ｂ）（以下「（ｂ）」という場合がある）に由来する構造単位、（ａ）と共重合可能な単量体（ｃ）（ただし、（ａ）及び（ｂ）とは異なる。）（以下「（ｃ）」という場合がある）に由来する構造単位、並びに、側鎖にエチレン性不飽和結合を有する構造単位からなる群から選ばれる少なくとも一種の構造単位を有することが好ましい。
【００８８】
（ａ）としては、具体的には、例えば、アクリル酸、メタクリル酸、無水マレイン酸、イタコン酸無水物、３，４，５，６−テトラヒドロフタル酸無水物、こはく酸モノ〔２−（メタ）アクリロイルオキシエチル〕等が挙げられ、好ましくは、アクリル酸、メタクリル酸、無水マレイン酸である。
尚、本明細書において、「（メタ）アクリル酸」とは、アクリル酸及びメタクリル酸よりなる群から選ばれる少なくとも１種を表す。「（メタ）アクリロイル」及び「（メタ）アクリレート」等の表記も、同様の意味を有する。
【００８９】
（ｂ）は、炭素数２〜４の環状エーテル構造（例えば、オキシラン環、オキセタン環及びテトラヒドロフラン環からなる群から選ばれる少なくとも１種）と（メタ）アクリロイルオキシ基とを有する単量体が好ましい。
（ｂ）としては、例えば、グリシジル（メタ）アクリレート、ビニルベンジルグリシジルエーテル、３，４−エポキシトリシクロ［５．２．１．０2,6］デシル（メタ）アクリレート、３−エチル−３−（メタ）アクリロイルオキシメチルオキセタン、テトラヒドロフルフリル（メタ）アクリレート等が挙げられ、好ましくは、グリシジル（メタ）アクリレート、３，４−エポキシトリシクロ［５．２．１．０2,6］デシル（メタ）アクリレート、３−エチル−３−（メタ）アクリロイルオキシメチルオキセタンである。
【００９０】
（ｃ）としては、例えば、メチル（メタ）アクリレート、ブチル（メタ）アクリレートシクロヘキシル（メタ）アクリレート、２−メチルシクロヘキシル（メタ）アクリレート、トリシクロ［５．２．１．０2,6］デカン−８−イル（メタ）アクリレートベンジル（メタ）アクリレート、２−ヒドロキシエチル（メタ）アクリレート、Ｎ−フェニルマレイミド、Ｎ−シクロヘキシルマレイミド、Ｎ−ベンジルマレイミド、スチレン、ビニルトルエン等が挙げられ、好ましくは、スチレン、ビニルトルエン、Ｎ−フェニルマレイミド、Ｎ−シクロヘキシルマレイミド、Ｎ−ベンジルマレイミド等が好ましい。
【００９１】
側鎖にエチレン性不飽和結合を有する構造単位を有する樹脂は、（ａ）と（ｃ）との共重合体に（ｂ）を付加させるか、（ｂ）と（ｃ）との共重合体に（ａ）を付加させることにより製造することができる。該樹脂は、（ｂ）と（ｃ）との共重合体に（ａ）を付加させさらにカルボン酸無水物を反応させた樹脂であってもよい。
【００９２】
樹脂（Ｂ）のポリスチレン換算の重量平均分子量は、好ましくは３，０００〜１００，０００であり、より好ましくは５，０００〜５０，０００であり、さらに好ましくは５，０００〜３０，０００である。
樹脂（Ｂ）の分子量分布［重量平均分子量（Ｍｗ）／数平均分子量（Ｍｎ）］は、好ましくは１．１〜６であり、より好ましくは１．２〜４である。
【００９３】
樹脂（Ｂ）の酸価は、固形分換算で、好ましくは５０〜１７０ｍｇ−ＫＯＨ／ｇであり、より好ましくは６０〜１５０ｍｇ−ＫＯＨ／ｇ、さらに好ましくは７０〜１３５ｍｇ−ＫＯＨ／ｇである。ここで酸価は樹脂（Ｂ）１ｇを中和するために必要な水酸化カリウムの量（ｍｇ）として測定される値であり、例えば水酸化カリウム水溶液を用いて滴定することにより求めることができる。
【００９４】
樹脂（Ｂ）の含有率は、固形分全量に対して、好ましくは５〜６０質量％であり、より好ましくは１０〜５０質量％であり、さらに好ましくは１７〜４０質量％である。
【００９５】
＜重合性化合物（Ｃ）＞
重合性化合物（Ｃ）は、重合開始剤（Ｄ）から発生した活性ラジカル及び／又は酸によって重合しうる化合物であり、例えば、重合性のエチレン性不飽和結合を有する化合物等が挙げられ、好ましくは（メタ）アクリル酸エステル化合物である。
【００９６】
中でも、重合性化合物（Ｃ）は、エチレン性不飽和結合を３つ以上有する重合性化合物であることが好ましい。このような重合性化合物としては、例えば、トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、等が挙げられる。
【００９７】
重合性化合物（Ｃ）の重量平均分子量は、好ましくは１５０以上２，９００以下、より好ましくは２５０以上１，５００以下である。
【００９８】
重合性化合物（Ｃ）の含有率は、固形分全量に対して、３〜６０質量％であることが好ましく、より好ましくは５〜５０質量％であり、さらに好ましくは１１〜４０質量％である。
【００９９】
＜重合開始剤（Ｄ）＞
重合開始剤（Ｄ）は、光や熱の作用により活性ラジカル、酸等を発生し、重合を開始しうる化合物であれば特に限定されることなく、公知の重合開始剤を用いることができる。活性ラジカルを発生する重合開始剤としては、例えば、Ｎ−ベンゾイルオキシ−１−（４−フェニルスルファニルフェニル）ブタン−１−オン−２−イミン、Ｎ−ベンゾイルオキシ−１−（４−フェニルスルファニルフェニル）オクタン−１−オン−２−イミン、Ｎ−ベンゾイルオキシ−１−（４−フェニルスルファニルフェニル）−３−シクロペンチルプロパン−１−オン−２−イミン、２−メチル−２−モルホリノ−１−（４−メチルスルファニルフェニル）プロパン−１−オン、２−ジメチルアミノ−１−（４−モルホリノフェニル）−２−ベンジルブタン−１−オン、１−ヒドロキシシクロヘキシルフェニルケトン、２，４−ビス（トリクロロメチル）−６−ピペロニル−１，３，５−トリアジン、２，４，６−トリメチルベンゾイルジフェニルホスフィンオキサイド、２，２’−ビス（２−クロロフェニル）−４，４’，５，５’−テトラフェニルビイミダゾール等が挙げられる。
【０１００】
重合開始剤は、トリアジン化合物、アシルホスフィンオキサイド化合物、アルキルフェノン化合物、Ｏ−アシルオキシム化合物及びビイミダゾール化合物からなる群から選ばれる少なくとも１種を含む重合開始剤が好ましく、Ｏ−アシルオキシム化合物を含む重合開始剤がより好ましい。
【０１０１】
重合開始剤（Ｄ）の含有量は、樹脂（Ｂ）及び重合性化合物（Ｃ）の合計量１００質量部に対して、好ましくは０．１〜３０質量部であり、より好ましくは１〜２０質量部である。重合開始剤（Ｄ）の含有量が、前記の範囲内にあると、高感度化して露光時間が短縮される傾向があるためカラーフィルタの生産性が向上する。
【０１０２】
Ｏ−アシルオキシム化合物の含有率は、重合開始剤（Ｄ）の総量に対して、好ましくは５０質量％以上であり、より好ましくは８０質量％以上であり、さらに好ましくは９０質量％以上であり、特に好ましくは９５質量％以上である。Ｏ−アシルオキシム化合物の含有率が前記の範囲内であると、着色パターンを形成する際の感度や現像性、着色剤含有率が高い場合でも高明度なカラーフィルタを作製できる傾向がある。
【０１０３】
本発明の着色硬化性樹脂組成物は、重合開始助剤を含んでいてもよい。
【０１０４】
＜重合開始助剤（Ｄ１）＞
重合開始助剤（Ｄ１）は、重合開始剤によって重合が開始された重合性化合物の重合を促進するために用いられる化合物、もしくは増感剤である。重合開始助剤（Ｄ１）を含む場合、通常、重合開始剤（Ｄ）と組み合わせて用いられる。
重合開始助剤（Ｄ１）としては、４，４’−ビス（ジメチルアミノ）ベンゾフェノン（通称ミヒラーズケトン）、４，４’−ビス（ジエチルアミノ）ベンゾフェノン、９，１０−ジメトキシアントラセン、２，４−ジエチルチオキサントンＮ−フェニルグリシン等が挙げられる。
【０１０５】
これらの重合開始助剤（Ｄ１）を用いる場合、その含有量は、樹脂（Ｂ）及び重合性化合物（Ｃ）の合計量１００質量部に対して、好ましくは０．１〜３０質量部、より好ましくは１〜２０質量部である。重合開始助剤（Ｄ１）の量がこの範囲内にあると、さらに高感度で着色パターンを形成することができ、カラーフィルタの生産性が向上する傾向にある。
【０１０６】
本発明の着色硬化性樹脂組成物は、溶剤を含むことが好ましい。
【０１０７】
＜溶剤（Ｅ）＞
溶剤（Ｅ）は、特に限定されず、当該分野で通常使用される溶剤を用いることができる。例えば、エステル溶剤（分子内に−ＣＯＯ−を含み、−Ｏ−を含まない溶剤）、エーテル溶剤（分子内に−Ｏ−を含み、−ＣＯＯ−を含まない溶剤）、エーテルエステル溶剤（分子内に−ＣＯＯ−と−Ｏ−とを含む溶剤）、ケトン溶剤（分子内に−ＣＯ−を含み、−ＣＯＯ−を含まない溶剤）、アルコール溶剤（分子内にＯＨを含み、−Ｏ−、−ＣＯ−及び−ＣＯＯ−を含まない溶剤）、芳香族炭化水素溶剤、アミド溶剤、ジメチルスルホキシド等が挙げられる。
【０１０８】
溶剤としては、乳酸エチル、乳酸ブチル、２−ヒドロキシイソブタン酸メチル、酢酸ｎ−ブチル、酪酸エチル、酪酸ブチル、ピルビン酸エチル、アセト酢酸メチル、シクロヘキサノールアセテート及びγ−ブチロラクトン等のエステル溶剤（分子内に−ＣＯＯ−を含み、−Ｏ−を含まない溶剤）；エチレングリコールモノブチルエーテル、ジエチレングリコールモノメチルエーテル、プロピレングリコールモノメチルエーテル、３−メトキシ−１−ブタノール、ジエチレングリコールジメチルエーテル、ジエチレングリコールメチルエチルエーテル等のエーテル溶剤（分子内に−Ｏ−を含み、−ＣＯＯ−を含まない溶剤）；
３−メトキシプロピオン酸メチル、３−エトキシプロピオン酸エチル、３−メトキシブチルアセテート、プロピレングリコールモノメチルエーテルアセテート、エチレングリコールモノエチルエーテルアセテート、ジエチレングリコールモノエチルエーテルアセテート等のエーテルエステル溶剤（分子内に−ＣＯＯ−と−Ｏ−とを含む溶剤）；
ジアセトンアルコール、４−ヒドロキシ−４−メチル−２−ペンタノン、ヘプタノン、４−メチル−２−ペンタノン、シクロヘキサノン等のケトン溶剤（分子内に−ＣＯ−を含み、−ＣＯＯ−を含まない溶剤）；ブタノール、シクロヘキサノール、プロピレングリコール等のアルコール溶剤（分子内にＯＨを含み、−Ｏ−、−ＣＯ−及び−ＣＯＯ−を含まない溶剤）；などが挙げられる。ベンゼン、トルエン、キシレン及びメシチレン等の芳香族炭化水素溶剤が挙げられる。
Ｎ，Ｎ−ジメチルホルムアミド、Ｎ，Ｎ−ジメチルアセトアミド及びＮ−メチルピロリドン等のアミド溶剤が挙げられる。
【０１０９】
溶剤としては、ジアセトンアルコール、プロピレングリコールモノメチルエーテルアセテート、プロピレングリコールモノメチルエーテル、乳酸エチル、シクロヘキサノン及び３−エトキシプロピオン酸エチルがより好ましい。
【０１１０】
溶剤は、プロピレングリコールモノメチルエーテルアセテートを含む混合溶剤が好ましい。プロピレングリコールモノメチルエーテルアセテートと組み合わせる溶剤としては、ジアセトンアルコール、乳酸エチル、プロピレングリコールモノメチルエーテル、３−エトキシプロピオン酸エチル、ジエチレングリコールモノメチルエーテル、ジエチレングリコールモノエチルエーテル、ジプロピレングリコールメチルエーテルアセテート、３−メトキシブチルアセテート、３−メトキシ−１−ブタノール及び４−ヒドロキシ−４−メチル−２−ペンタノンが好ましく、ジアセトンアルコール、プロピレングリコールモノメチルエーテル、ジプロピレングリコールメチルエーテルアセテート、乳酸エチル、３−メトキシブチルアセテート、３−メトキシ−１−ブタノール及び３−エトキシプロピオン酸エチルがより好ましく、ジアセトンアルコール、乳酸エチル、４−ヒドロキシ−４−メチル−２−ペンタノン及びプロピレングリコールモノメチルエーテルがさらに好ましい。
【０１１１】
プロピレングリコールモノメチルエーテルアセテートと組み合わせる溶剤の含有率は、溶剤全量に対して、好ましくは１質量％以上５０質量％以下であり、より好ましくは３質量％以上４０質量％以下であり、さらに好ましくは５質量％以上３０質量％以下である。
【０１１２】
溶剤（Ｅ）を含む場合、溶剤（Ｅ）の含有率は、本発明の着色硬化性樹脂組成物全量に対して、好ましくは７０〜９５質量％であり、より好ましくは７５〜９２質量％である。言い換えると、着色硬化性樹脂組成物の固形分全量は、好ましくは５〜３０質量％、より好ましくは８〜２５質量％である。溶剤（Ｅ）の含有率が前記の範囲内にあると、塗布時の平坦性が良好になり、またカラーフィルタを形成した際に色濃度が不足しないために表示特性が良好となる傾向がある。
【０１１３】
＜その他の成分＞
本発明の着色硬化性樹脂組成物は、必要に応じて、レベリング剤、充填剤、他の高分子化合物、密着促進剤、酸化防止剤、光安定剤、連鎖移動剤等、当該技術分野で公知の添加剤を含んでもよい。
【０１１４】
＜着色硬化性樹脂組成物の製造方法＞
本発明の着色硬化性樹脂組成物は、着色剤（Ａ）、樹脂（Ｂ）、重合性化合物（Ｃ）、重合開始剤（Ｄ）、必要に応じて溶剤（Ｅ）及びその他の成分を混合することにより調製できる。
【０１１５】
＜カラーフィルタの製造方法＞
本発明の着色硬化性樹脂組成物から着色パターンを製造する方法としては、フォトリソグラフ法、インクジェット法、印刷法等が挙げられる。中でも、フォトリソグラフ法が好ましい。フォトリソグラフ法において、露光の際にフォトマスクを用いないこと、及び／又は現像しないことにより、上記着色組成物層の硬化物である着色塗膜を形成することができる。このように形成した着色パターンや着色塗膜が本発明のカラーフィルタである。
【０１１６】
本発明の着色硬化性樹脂組成物は、明度に優れたカラーフィルタを作製することができる。該カラーフィルタは、表示装置（例えば、液晶表示装置、有機ＥＬ装置、電子ペーパー等）及び固体撮像素子に用いられるカラーフィルタとして有用である。
【実施例】
【０１１７】
以下、実施例によって本発明の着色硬化性樹脂組成物について、より詳細に説明する。例中の「％」及び「部」は、特記ない限り、質量％及び質量部である。
以下の合成例において、化合物は、質量分析（ＬＣ；Ａｇｉｌｅｎｔ製１２００型、ＭＡＳＳ；Ａｇｉｌｅｎｔ製ＬＣ／ＭＳＤ型）又は元素分析（VARIO-EL；（エレメンタール(株)製））で同定した。
【０１１８】
合成例１
ビス（トリフルオロメタンスルホニル）イミド（（ＣＦ3ＳＯ2）2Ｎ-）塩の合成
下記式で表される化合物Ｓ−１を２．５部、ジエチルアミノフェノール２．５部、及び硫酸３．３部を混合し、１４０℃で８時間攪拌した。反応液を水酸化ナトリウム水溶液に滴下し、有機物をトルエンで抽出して３回水洗後、有機層から溶媒を留去した。残渣をシリカゲルカラムクロマトグラフィ（展開溶媒：クロロホルム）で精製し、ロイコ体２．７部（収率５２％）を得た。
【０１１９】
【化１５】
2019090008.tif 000026
【０１２０】
前記ロイコ体２７部、ｐ−クロラニル１８４．４部、酢酸１５部及び塩酸０．９部を混合し、６０℃で１時間攪拌した。固体をろ別して除去し、ろ液にクロロホルムを加え、水層を炭酸水素ナトリウム水溶液で中和した。ビス（トリフルオロメタンスルホニル）イミドカリウム１．４部を加えて塩交換後、水洗を行って有機層から溶媒を留去した。残渣をシリカゲルカラムクロマトグラフィ（展開溶媒：クロロホルム：酢酸エチル＝１：１）で精製し、式（Ｉ−Ｘ）で表される化合物（式（Ｉ−１０４）で表される化合物）１１．５部（収率２７％）を得た。
【０１２１】
【化１６】
2019090008.tif 000027
【０１２２】
合成例２
塩酸塩の合成
前記ロイコ体４．０部、ｐ−クロラニル３．２部、アセトニトリル１９．４部を混合し、室温で１２時間攪拌した。クロロホルムを加え、析出した固体をろ別して除去し、有機層を水で洗浄したのち硫酸ナトリウムを加えて乾燥後溶媒留去した。濃塩酸２００部を加え６時間攪拌し、１０％食塩水６００部に滴下して一晩攪拌した。析出した個体をろ取し、ろ液に５％水酸化ナトリウム水溶液を加えてｐＨ４まで中和し、析出した固体も合わせてろ取した。合わせた固体を水で分散洗浄し、ろ過したのち固体を６０℃減圧オーブンにて乾燥し、式（Ｉ−ＸＩ）で表される化合物４．１部（収率９５％）を得た。
【０１２３】
【化１７】
2019090008.tif 000028
【０１２４】
合成例３
ホスホタングステン酸塩の合成
化合物（式（Ｉ−ＸＩ）で表される化合物）３．００部、メタノール５１５部を混合し、室温で攪拌しながら、ホスホタングステン酸 水和物（ＳＩＧＭＡ−ＡＬＤＲＩＣＨ社製）３０．１部、メタノール３０．５部溶液を滴下し、滴下後３時間攪拌した。析出した固体をろ取し、メタノール５０．０部で３回分散洗浄したのち、固体を６０℃減圧オーブンにて乾燥し、式（Ｉ−３１２）で表される化合物１０．６部（収率６０％）を得た。
【化１８】
2019090008.tif 000029
【０１２５】
合成例４
ソルベントイエロー２１塩の合成
化合物（式（Ｉ−ＸＩ）で表される化合物）０．２０部、ソルベントイエロー２１  ０．１１部、Ｎ，Ｎ−ジメチルスルホキシド４．８部を混合し、５０℃で３時間攪拌した。反応液を２０％食塩水４０部に滴下し、析出した固体をろ取した。固体をクロロホルムに溶解させ、有機層を水で洗浄したのち硫酸ナトリウムを加えて乾燥後溶媒留去した。６０℃減圧オーブンにて乾燥し、式（Ｉ−３０８）で表される化合物０．４３部（収率８５％）を得た。
【化１９】
2019090008.tif 000030
【０１２６】
合成例５
１７４部のｔｅｒｔ−アミルアルコールと金属ナトリウム２２．２部を窒素雰囲気下１３０℃で反応させてナトリウムｔｅｒｔ−アミルアルコラートを合成した。これを６０℃に加熱し、４−ブロモベンゾニトリル９１．０部、琥珀酸ジ−ｔｅｒｔ−アミルエステル７１．０５部、ｔｅｒｔ−アミルアルコール１０８．９部を加え、液温が８５℃以下になるように２時間攪拌した。この懸濁液をさらに１８時間以上攪拌し、その後、−１０℃に冷却したメタノール２００部と水１０００部と硫酸４９．２１部の混合液に加えた。懸濁液の添加が終了した後、０℃に保ち５時間攪拌して反応を完了させた後、固形分を濾過した。固形分は、メタノールと水で交互に、濾液の着色がなくなり、かつ塩の析出がなくなるまで繰り返し洗った。その後、固形分を８０℃の真空乾燥機で１８時間乾燥し、目的の赤色顔料１を得た。収量は１０７部であった。
【０１２７】
合成例６
還流冷却器、滴下ロート及び攪拌機を備えたフラスコ内に窒素を適量流し窒素雰囲気に置換し、乳酸エチル１４１部、プロピレングリコールモノメチルエーテルアセテート１７８部を入れ、攪拌しながら８５℃まで加熱した。次いで、アクリル酸３８部、３，４−エポキシトリシクロ［５．２．１．０2,6］デカ−８−イルアクリレート及び３，４−エポキシトリシクロ［５．２．１．０2,6］デカ−９−イルアクリレートの混合物（含有率は１：１）２５部、シクロヘキシルマレイミド１３７部、２−ヒドロキシエチルメタクリレート５０部、プロピレングリコールモノメチルエーテルアセテート３３８部の混合溶液を５時間かけて滴下した。一方、２，２−アゾビスイソブチロニトリル５部をプロピレングリコールモノメチルエーテルアセテート８８部に溶解した混合溶液を６時間かけて滴下した。滴下終了後、４時間同温度で保持した後、室温まで冷却して、固形分２５．６％の共重合体（樹脂（Ｂ−１））溶液を得た。生成した共重合体の重量平均分子量Ｍｗは８０００、分散度２．１、固形分換算の酸価は１１１ｍｇ−ＫＯＨ／ｇであった。樹脂（Ｂ−１）は下記構造単位を有する。
【０１２８】
【化２０】
2019090008.tif 000031
【０１２９】
合成例７
還流冷却器、滴下ロート及び攪拌機を備えたフラスコ内に窒素を適量流して窒素雰囲気とし、プロピレングリコールモノメチルエーテルアセテート２８０部を入れ、攪拌しながら８０℃まで加熱した。次いで、該フラスコ内に、アクリル酸３８部、３，４−エポキシトリシクロ［５．２．１．０2,6］デカン−８−イルアクリレート及び３，４−エポキシトリシクロ［５．２．１．０2,6］デカン−９−イルアクリレートの混合物（含有率は１：１）２８９部をプロピレングリコールモノメチルエーテルアセテート１２５部に溶解した溶液を滴下ポンプを用いて約５時間かけて滴下した。一方、重合開始剤２，２−アゾビス（２，４−ジメチルバレロニトリル）３３部をプロピレングリコールモノメチルエーテルアセテート２３５部に溶解した溶液を別の滴下ポンプを用いて約６時間かけてフラスコ内に滴下した。滴下終了後、４時間同温度で保持した後、室温まで冷却して、固形分３５．１％の共重合体（樹脂（Ｂ−２））を得た。生成した共重合体の重量平均分子量Ｍｗは９２００、分散度２．０８、固形分換算の酸価は７７ｍｇ−ＫＯＨ／ｇであった。樹脂（Ｂ−２）は下記構造単位を有する。
【０１３０】
【化２１】
2019090008.tif 000032
【０１３１】
樹脂の重量平均分子量（Ｍｗ）及び数平均分子量（Ｍｎ）の測定は、ＧＰＣ法を用いて、以下の条件で行った。
装置；Ｋ２４７９（（株）島津製作所製）
カラム；ＳＨＩＭＡＤＺＵ  Ｓｈｉｍ−ｐａｃｋ  ＧＰＣ−８０Ｍ
カラム温度；４０℃
溶媒；ＴＨＦ（テトラヒドロフラン）
流速；１．０ｍＬ／ｍｉｎ
検出器；ＲＩ
校正用標準物質；ＴＳＫ  ＳＴＡＮＤＡＲＤ  ＰＯＬＹＳＴＹＲＥＮＥ  Ｆ−４０、Ｆ−４、Ｆ−２８８、Ａ−２５００、Ａ−５００（東ソー（株）製）
上記で得られたポリスチレン換算の重量平均分子量及び数平均分子量の比（Ｍｗ／Ｍｎ）を分散度とした。
【０１３２】
〔分散液１（Ｂｒ−ＤＰＰ）の作製〕
赤色顔料１化合物を２８部、分散剤（ＢＹＫ社製  ＢＹＫＬＰＮ−６９１９  固形分換算）を１０部、樹脂（Ｂ−２）（固形分換算）を８部、プロピレングリコールモノメチルエーテルアセテート１５４部を混合し、０．４μｍのジルコニアビーズ６００部を加え、ペイントコンディショナー（ＬＡＵ社製）を使用して１時間振盪した。その後、ジルコニアビーズをろ過により除去して分散液１を得た。
【０１３３】
〔分散液２（Ｙ１３８）の作製〕
Ｃ．Ｉ．ピグメントイエロー１３８を２４部、分散剤（ＢＹＫ社製  ＢＹＫＬＰＮ−６９１９  固形分換算）を１１部、樹脂（Ｂ−２）（固形分換算）を５部、プロピレングリコールモノメチルエーテルアセテート１６０部を混合し、０．４μｍのジルコニアビーズ６００部を加え、ペイントコンディショナー（ＬＡＵ社製）を使用して１時間振盪した。その後、ジルコニアビーズをろ過により除去して分散液２を得た。
【０１３４】
〔分散液３（Ｙ２３１）の作製〕
Ｃ．Ｉ．ピグメントイエロー２３１を２４部、分散剤（ＢＹＫ社製  ＢＹＫＬＰＮ−６９１９  固形分換算）を１１部、樹脂（Ｂ−２）（固形分換算）を５部、プロピレングリコールモノメチルエーテルアセテート１６０部を混合し、０．４μｍのジルコニアビーズ６００部を加え、ペイントコンディショナー（ＬＡＵ社製）を使用して１時間振盪した。その後、ジルコニアビーズをろ過により除去して分散液３を得た。
【０１３５】
〔分散液４（Ｙ１８５）の作製〕
Ｃ．Ｉ．ピグメントイエロー１８５を２０部、分散剤（ＢＹＫ社製  ＢＹＫＬＰＮ−６９１９  固形分換算）を１１部、樹脂（Ｂ−２）（固形分換算）を５部、プロピレングリコールモノメチルエーテルアセテート１６０部を混合し、０．４μｍのジルコニアビーズ６００部を加え、ペイントコンディショナー（ＬＡＵ社製）を使用して１時間振盪した。その後、ジルコニアビーズをろ過により除去して分散液４を得た。
【０１３６】
〔分散液５（Ｒ１７７）の作製〕
Ｃ．Ｉ．ピグメントレッド１７７を２６部、分散剤（ＢＹＫ社製  ＢＹＫＬＰＮ−６９１９  固形分換算）を７部、樹脂（Ｂ−２）（固形分換算）を１０部、プロピレングリコールモノメチルエーテルアセテート１５７部を混合し、０．４μｍのジルコニアビーズ６００部を加え、ペイントコンディショナー（ＬＡＵ社製）を使用して１時間振盪した。その後、ジルコニアビーズをろ過により除去して分散液５を得た。
【０１３７】
〔分散液６（Ｒ２６９）の作製〕
Ｃ．Ｉ．ピグメントレッド２６９を２６部、分散剤（ＢＹＫ社製  ＢＹＫＬＰＮ−６９１９  固形分換算）を１１部、プロピレングリコールモノメチルエーテルアセテート１６４部を混合し、０．４μｍのジルコニアビーズ６００部を加え、ペイントコンディショナー（ＬＡＵ社製）を使用して１時間振盪した。その後、ジルコニアビーズをろ過により除去して分散液６を得た。
【０１３８】
〔分散液７（Ｒ２５４）の作製〕
Ｃ．Ｉ．ピグメントレッド２５４を３０部、分散剤（ＢＹＫ社製  ＢＹＫＬＰＮ−６９１９  固形分換算）を６部、樹脂（Ｂ−２）（固形分換算）を１４部、プロピレングリコールモノメチルエーテルアセテート１５０部を混合し、０．４μｍのジルコニアビーズ６００部を加え、ペイントコンディショナー（ＬＡＵ社製）を使用して１時間振盪した。その後、ジルコニアビーズをろ過により除去して分散液７を得た。
【０１３９】
〔分散液８（Ｙ１３９）の作製〕
Ｃ．Ｉ．ピグメントイエロー１３９を２４部、分散剤（ＢＹＫ社製  ＢＹＫＬＰＮ−６９１９  固形分換算）を８部、樹脂（Ｂ−２）（固形分換算）を８部、プロピレングリコールモノメチルエーテル１０部、プロピレングリコールモノメチルエーテルアセテート１５０部を混合し、０．４μｍのジルコニアビーズ６００部を加え、ペイントコンディショナー（ＬＡＵ社製）を使用して１時間振盪した。その後、ジルコニアビーズをろ過により除去して分散液８を得た。
【０１４０】
〔分散液９（Ｄ２４２８−ＰＷＡ  Ｉ−３１２）の作製〕
化合物（Ｉ−３１２）を１０部、分散剤（ＢＹＫ社製  ＢＹＫＬＰＮ−６９１９  固形分換算）を１２部、樹脂（Ｂ−２）（固形分換算）を８部、ジアセトンアルコール２０部、プロピレングリコールモノメチルエーテルアセテート１５０部を混合し、０．４μｍのジルコニアビーズ６００部を加え、ペイントコンディショナー（ＬＡＵ社製）を使用して１時間振盪した。その後、ジルコニアビーズをろ過により除去して分散液９を得た。
【化２２】
2019090008.tif 000033
【０１４１】
〔分散液１０（Ｒ２０２）の作製〕
Ｃ．Ｉ．ピグメントレッド２０２を２４部、分散剤（ＢＹＫ社製  ＢＹＫＬＰＮ−６９１９  固形分換算）を１１部、樹脂（Ｂ−２）（固形分換算）を８部、プロピレングリコールモノメチルエーテル２０部、プロピレングリコールモノメチルエーテルアセテート１３６部を混合し、０．４μｍのジルコニアビーズ６００部を加え、ペイントコンディショナー（ＬＡＵ社製）を使用して１時間振盪した。その後、ジルコニアビーズをろ過により除去して分散液１０を得た。
【０１４２】
〔実施例１〜１０、比較例１〜２〕
〔着色硬化性樹脂組成物の調製〕
表１１、１２に示す各成分を混合して、各々の着色硬化性樹脂組成物を得た。
【０１４３】
【表１１】
2019090008.tif 000034
【０１４４】
【表１２】
2019090008.tif 000035
【０１４５】
樹脂（Ｂ−１）：樹脂Ｂ−１（固形分換算）
重合性化合物（Ｃ−１）：ジペンタエリスリトールヘキサアクリレート（新中村化学工業（株）製「Ａ９５５０」固形分換算）
重合開始剤（Ｄ−１）：Ｎ−ベンゾイルオキシ−１−（４−フェニルスルファニルフェニル）オクタン−１−オン−２−イミン（イルガキュア（登録商標）ＯＸＥ  ０１；ＢＡＳＦ社製）
溶剤（Ｅ−１）：プロピレングリコールモノメチルエーテルアセテート
溶剤（Ｅ−２）：ジアセトンアルコール
溶剤（Ｅ−３）：乳酸エチル
レベリング剤（Ｆ−１）：ポリエーテル変性シリコーンオイル（固形分換算）（トーレシリコーンＳＨ８４００；東レダウコーニング（株）製）
【０１４６】
＜カラーフィルタ（着色塗膜）の作製＞
５ｃｍ角のガラス基板（イーグル２０００；コーニング社製）上に、着色硬化性樹脂組成物をスピンコート法で塗布したのち、１００℃で３分間プリベークして着色組成物層を形成した。放冷後、露光機（ＴＭＥ−１５０ＲＳＫ；トプコン（株）製）を用いて、大気雰囲気下、６０ｍＪ／ｃｍ2の露光量（３６５ｎｍ基準）で着色組成物層に光照射を行った。その後、オーブン中２３０℃で２０分間ポストベークを行い、カラーフィルタを得た。
【０１４７】
〔膜厚測定〕
得られたカラーフィルタについて、膜厚測定装置（ＤＥＫＴＡＫ３；日本真空技術（株）製））を用いて膜厚を測定した。結果を表１３に示す。
【０１４８】
〔色度評価〕
得られたカラーフィルタについて、測色機（ＯＳＰ−ＳＰ−２００；オリンパス（株）製）を用いて分光を測定し、Ｃ光源の等色関数を用いてＣＩＥのＸＹＺ表色系におけるｘｙ色度座標（ｘ、ｙ）及び刺激値Ｙを測定した。Ｙの値が大きいほど明度が高いことを表す。結果を表１３に示す。
【０１４９】
＜耐光性評価＞
得られた着色塗膜の上に紫外線カットフィルター（ＣＯＬＯＲＥＤ  ＯＰＴＩＣＡＬ  ＧＬＡＳＳ  Ｌ３８；ホヤ社製；３８０ｎｍ以下の光をカットする。）を配置し、耐光性試験機（サンテストＣＰＳ＋：東洋精機社製）にて、キセノンランプ光を４８時間照射した。
照射前後でｘｙ色度座標（ｘ、ｙ）及びＹを測定し、該測定値からＪＩＳ  Ｚ  ８７３０：２００９（７．色差の計算方法）に記載される方法で色差△Ｅａｂ*を計算し、結果を表１４に示した。△Ｅａｂ*は小さいほど色変化が小さいことを意味する。また、着色塗膜の耐光性が良好であれば、同じ着色硬化性樹脂組成物から作製された着色パターンも、耐光性は良好であるといえる。
【０１５０】
【表１３】
2019090008.tif 000036
【０１５１】
【表１４】
2019090008.tif 000037